СЫРЬЕВАЯ СМЕСЬ ДЛЯ ИЗГОТОВЛЕНИЯ ОБЛИЦОВОЧНОЙ ПЛИТКИ
RAW MATERIAL MIX FOR MANUFACTURING DECORATIVE TILES

Изобретение относится к производству облицовочной плитки.
Известна сырьевая смесь для изготовления облицовочной плитки, содержащая до 50 мас.% каменноугольной золы, глину, кварцевый песок, доломит [1].
Задача изобретения - снижение температуры обжига плитки.
Технический результат достигается тем, что сырьевая смесь для изготовления облицовочной плитки, содержащая каменноугольную золу, глину, кварцевый песок, дополнительно содержит карбоксиметилцеллюлозу и молотый бой листового стекла при следующем соотношении компонентов, мас.%: каменноугольная зола 5,0-10,0; глина 74,9-79,9, кварцевый песок 5,0-10,0, карбоксиметилцеллюлоза 0,1-0,2, молотый бой листового стекла 5,0-10,0.
В таблице приведены составы сырьевой смеси для изготовления облицовочной плитки.
Таблица
Компоненты
Состав, мас.%
1
2
3
Каменноугольная зола
5,0
7,5
10,0
Глина
74,9
77,3
79,9
Кварцевый песок
10,0
7,5
5,0
Карбоксиметилцеллюлоза
0,1
0,2
0,1
Молотый бой листового стекла
10,0
7,5
5,0
Компоненты дозируют в требуемых количествах. Каменноугольную золу, кварцевый песок, молотый бой листового стекла просеивают через сетку №014 и смешивают с добавлением карбоксиметилцеллюлозы и глины. Из приготовленной смеси (влажность 11-15%) прессуют облицовочную плитку требуемой конфигурации. На поверхность плитки напыляют слой легкоплавкой цветной эмали и при температуре 870-930°С проводят обжиг.
Источники информации
1. Бернацкий А.Ф. Облицовочная золокерамическая плитка. // 65-я научно-техническая конференция НГАСУ (Сибстрин) «Актуальные проблемы строительной отрасли». Тез. докл. - Новосибирск. - 2008. - С.39.